(57)【要約】【課題】繊維強化成形材製の構造体を再利用して充分な強度、剛性を有する再生成形材を製造する。【解決手段】繊維強化成形材製の構造体を破砕した後、破砕物から所定範囲の厚み、幅および長さを有する細長いチップ状の破砕片１１を選別し、選別された破砕片１１の表面に結合剤を付着させる。次いで、結合剤を付着した破砕片１１を回転する回転筒によって一方向に引き揃えて配向した後、配向された破砕片１１の板状の集合体を厚み方向にプレス成形して再生成形材１３を成形する。【選択図】  図７
2004338193.tif 000002
【特許請求の範囲】
【請求項１】
繊維強化成形材製の構造体を破砕する工程と、破砕物から所定範囲の厚み、幅および長さを有する細長いチップ状の破砕片を選別する工程と、選別された破砕片の表面に結合剤を付着させる工程と、結合剤を付着した破砕片を回転する回転筒によって一方向に引き揃えて配向する工程と、配向された破砕片の板状の集合体を厚み方向にプレス成形する工程と、を備えたことを特徴とする再生成形材の製造方法。
【発明の詳細な説明】
【０００１】
【発明の属する技術分野】
本発明は、繊維強化成形材製の構造体をリサイクルして製造される再生成形材の製造方法に関するものである。
【０００２】
【従来の技術】
近時、鉄道の軌道に用いられる枕木、傾斜地の崖崩れを防止するための受圧板あるいは水槽や水路に架設される覆蓋などには、木材に代えて耐腐食性や強度に優れた合成木材が多用されている。
【０００３】
合成木材は、長手方向に配向されたガラス長繊維などで補強された硬質合成樹脂発泡体からなり、軽量で耐腐食性が高く長期の使用に耐えるものである。
【０００４】
ところで、合成木材は、ガラス繊維などの強化繊維を多量に含むため、廃材となった合成木材をそのまま廃棄することが困難である。このため、ガラス繊維などの含有量の低減とリサイクル方法の開発が検討されている。
【０００５】
例えば、特許文献１には、充填材を含有する熱硬化性樹脂よりなる芯材と、強化繊維材を含有する熱硬化性樹脂よりなる表面材とを積層した合成木材が提案されている。この合成木材によれば、従来の合成木材がガラス繊維を略１５容量％含むのに対して、その含有量を１０容量％未満に低減することができる。
【０００６】
このため、廃棄する合成木材製構造体の破砕物を、上記合成木材における芯材の充填材として利用すれば、廃棄困難な合成木材のリサイクルを行うことが可能となる。
【０００７】
【特許文献１】
特開平５−１３８７９７号公報
【０００８】
【発明が解決しようとする課題】
ところが、強化繊維を含む構造体の破砕物をそのまま利用して合成木材を再生しても、破砕前の構造体の有する強度や剛性を発現させることができなかった。これは、構造体の大部分が樹脂で占められるため、構造体の破砕時に樹脂相が粉末状に粉砕された破砕物が多量に生成され、これらの樹脂粉末が骨材として寄与せず、再生成形材の強度、剛性の向上が図られないためである。
【０００９】
特に、繊維強化硬質合成樹脂発泡体製の構造体を破砕すると、樹脂相が発泡体であるために一層粉末化され易く、この結果、再生成形材の強度、剛性が著しく低下する要因となっていた。
【００１０】
また、樹脂粉末を除去した破砕物のみを再利用する場合であっても、元の構造体のように長繊維を一方向に引き揃えて配向された成形材ほどの強度、剛性を確保することができなかった。
【００１１】
このため、合成木材の廃材を再利用して充分な強度、剛性を有する新たな再生成形材を製造することができず、改善が望まれていた。
【００１２】
本発明はこのような問題点に鑑みてなされたもので、繊維強化成形材製の構造体を再利用して充分な強度、剛性を有する再生成形材を製造する製造方法を提供するものである。
【００１３】
【課題を解決するための手段】
本発明は、繊維強化成形材製の構造体を破砕する工程と、破砕物から所定範囲の厚み、幅および長さを有する細長いチップ状の破砕片を選別する工程と、選別された破砕片の表面に結合剤を付着させる工程と、結合剤を付着した破砕片を回転する回転筒によって一方向に引き揃えて配向する工程と、配向された破砕片の板状の集合体を厚み方向にプレス成形する工程と、を備えたことを特徴とするものである。
【００１４】
本発明によれば、繊維強化成形材製の構造体を破砕することにより、繊維の周りに樹脂が固着した細長いチップ状の破砕片や、樹脂だけが粉末状に粉砕された破砕物が生じる。これらの破砕物のうち、粉末状に破砕された樹脂の破砕物は用いずに、繊維を含んだ細長いチップ状の破砕片のみを再利用する。次いで、選別された破砕片の表面に結合剤を付着させた後、破砕片を回転筒に投入して回転させることにより、破砕片は、遠心力によってその長手方向（繊維方向）が同一方向に引き揃えられて配向される。この後、配向された破砕片を取り出して板状に集合させ、板状の集合体を厚み方向にプレス成形することにより、再生成形材を得ることができる。この場合、破砕片を、その長手方向が再生成形材の長手方向となるように、取り出す。
【００１５】
これにより、破砕片に含まれる繊維が骨材として機能し、長手方向の曲げ剛性、曲げ強度（曲げ強さ）を向上させた再生成形材を製造することができる。
【００１６】
本発明において、繊維強化成形体製の構造体を破砕する装置には種々のものがある。例えば、回転刃を有するローラで構造体を破砕する一軸破砕機や、回転刃を有する平行に配置された一対のローラの間に構造体を通過させることにより双方の回転刃を構造体に噛み込ませて破砕する２軸破砕機などを採用することができる。
【００１７】
本発明において、破砕する構造体の素材である繊維強化成形材は特に限定されないが、再生成形材を強度の要求される構造材として用いる場合は熱硬化性硬質樹脂が好ましい。
【００１８】
具体的には、ポリウレタン樹脂、フェノール樹脂、不飽和ポリエステル樹脂、ジアリルフタレート樹脂、ビニルエステル樹脂、エポキシ樹脂、ウレア樹脂、メラミン樹脂、ポリイミド樹脂、ポリアミドイミド樹脂、アクリル樹脂などが挙げられ、これらの樹脂が助剤などを用いて発泡したものでもよい。特に軽量かつ高強度な再生成形材を得るためには硬質ポリウレタン樹脂の発泡体が好ましい。
【００１９】
また、破砕する繊維強化成形材に含まれる繊維は、補強繊維としての機能を有していればその形状は限定されず、例えば、モノフィラメント、フィブリル化繊維素（髭状の繊維が突き出たもの）、織り糸などが挙げられる。また、補強繊維は、例えば、ガラス繊維だけでもよく、ガラス繊維に炭素繊維や合成繊維などの補強繊維が複合されたものでもよい。
【００２０】
破砕する構造体の具体例としては、一方向に引き揃えられたガラス長繊維により強化された硬質ウレタン樹脂発泡体を素材とする合成木材で製造された軌道枕木などの廃材が挙げられる。
【００２１】
本発明において、破砕物から所定範囲の厚み、幅および長さを有する細長いチップ状の破砕片を選別する装置としては、例えば、ウェーブローラ方式の分級機を挙げることができる。ウェーブローラ方式の分級機は、破砕物の厚みや幅を基準にして連続的に分級する装置であり、区分された破砕物から所定範囲の厚み、幅および長さを有する細長いチップ状の破砕片を選別することができる。
【００２２】
破砕片の大きさとしては、厚みおよび幅が０．５ｍｍ以上１０ｍｍ未満であり、長さが１０ｍｍ以上２００ｍｍ未満であることが好ましい。
【００２３】
破砕片の厚みおよび幅が０．５ｍｍ未満では、表面積が増え、少量の結合剤を破砕片の表面に均一に付着させることが難しく、軽量化が困難になる。また、破砕片の厚みおよび幅が１０ｍｍ以上になると、破砕片同士の上下の交差部位に大きな空隙が生じて応力が集中し、強度が低下する。破砕片の厚みおよび幅は０．５ｍｍ以上１０ｍｍ未満が好適である。
【００２４】
また、破砕片の長さが１０ｍｍ未満では、短すぎて引き揃えが困難なうえに繊維による補強効果が望めない。また、破砕片の長さが２００ｍｍ以上になると破砕片の流動性の低下に伴って破砕片同士が交差し易くなり、交差部位に生じる空隙によって強度が低下する。破砕片の長さは１０ｍｍ以上２００ｍｍ未満が好適である。
【００２５】
選別された破砕片に結合剤を付着させるには、例えば、コンベア上やドラムブレンダー内などに投入した破砕片に結合剤を噴霧して、破砕片の表面に結合剤を均一に付着させる方法を採ることができる。
【００２６】
結合剤としては特に限定されないが、フェノール樹脂、イソシアネート、ウレタン樹脂、エポキシ樹脂などの熱硬化性樹脂や、ポリエチレン樹脂、ポリプロピレン樹脂、塩化ビニル樹脂、ＡＢＳ樹脂、アクリル樹脂などの熱可塑性樹脂や、その他木材工業用などに用いられる接着剤が挙げられ、それらを単独または複数併用して用いることができる。また、結合剤の量は、破砕片の形状、表面性状、密度にもよるが、通常、破砕片の重量に対して１〜２０重量％を付着させるのが好ましい。特に、再生成形材を軽量化するためには、できるだけ少量の結合剤を破砕片に均一に塗布することが好ましく、低粘度のイソシアネートが好適である。
【００２７】
本発明において、選別された破砕片をその長手方向に引き揃えて配向させるには、回転筒、例えば、傾斜した回転筒や内部にリボンスクリューを固定した回転筒を用いることができる。このような回転筒に破砕片を投入して回転させることにより、破砕片を遠心力により長手方向に引き揃えて配向させるとともに、長手方向に移動させて取り出すことができる。また、開閉自在な窓を有する回転筒を用いることもでき、回転筒に破砕片を投入して水平軸回りに回転させることにより、破砕片を遠心力により長手方向に引き揃えて配向させる一方、回転筒を水平軸回りに回動させるとともに、窓を開放することにより、開口部を通して引き揃えられて配向された破砕片を取り出すことができる。
【００２８】
回転筒の容積に対する破砕片の見かけ体積は、６０％以下が好ましい。破砕片の見かけ体積が高すぎると、破砕片の方向を変更させることが困難となる。
【００２９】
回転筒の回転数としては、３０〜６００ｒｐｍが望ましい。回転筒の回転数が３０ｒｐｍ未満あるいは６００ｒｐｍを越えると、配向しにくくなる。
【００３０】
回転筒の形状としては、円筒が好ましいが、楕円状や多角形状であっても構わない。
【００３１】
本発明において、プレス成形は、例えば、配向された破砕片の板状の集合体を両面から加熱しつつ加圧して行われ、所定サイズの再生成形材を得ることができる。このときの加圧時間は反発力の緩和時間と結合剤（接着剤）の硬化時間に応じて定められる。ここで、反発力とは、再生成形材が所定密度まで圧縮されたときに、プレス板が再生成形材から受ける反発力である。
【００３２】
加熱方法には、プレス板を加熱することによって再生成形材を加熱する方法や、スチームや電磁波を用いて再生成形材の内部を直接加熱する方法があり、内部を直接加熱する後者の方法によれば成形時間が短縮され作業効率が向上する。
【００３３】
本発明において、得られた再生成形材の比重は、０．７以上１．５未満が望ましい。比重が０．７未満であると、物性が低すぎ、一方、比重が１．５を越えると、圧密する際に大きな圧力が必要になり、設備が過大となる。
【００３４】
【発明の実施の形態】
以下、本発明の実施形態を図面を参照して説明する。
【００３５】
本実施形態では、廃棄する構造体としてガラス長繊維強化硬質ウレタン樹脂発泡体を素材とする合成木材１０（積水化学工業株式会社製エスロンネオランバーＦＦＵ７４）を用いた。
【００３６】
まず、廃棄する構造体１０の破砕工程では、上記合成木材を２軸破砕機１を用いて破砕した（図１参照）。そして、破砕物をウェーブローラ方式の分級機に投入して分級し、図２に示すように、厚みおよび幅が０．５ｍｍ以上１０ｍｍ未満、長さが１０ｍｍ以上１００ｍｍ未満の細長いチップ状の破砕片１１を選別した。破砕片１１のメジアン値は、長さが５０ｍｍ、幅が５ｍｍであった。また、選別した破砕片１１の比重は０．７であった。
【００３７】
次に、結合剤付着工程では、図３に示すように、ドラムブレンダ−２内に破砕片１１とともに結合剤（ＭＤＩ：Ｍｅｔｈｙｌｅｎｅ  Ｄｉｐｈｅｎｙｌ  Ｉｓｏｃｙａｎａｔｅ．住化バイエルウレタン株式会社製「スミジュール４４Ｖ１０」）を破砕片１１の総量に対して１０重量％投入し、回転攪拌して破砕片１１の表面に結合剤を均一に塗布した。
【００３８】
配向工程では、図４に示すように、直径２００ｍｍ、長さ３００ｍｍで、長手方向に下り勾配で傾斜する円筒状の回転筒３にホッパー３１を通して結合剤が塗布された破砕片１１を回転筒３の容積に対して見かけ体積４０％となるように投入した後、回転筒３を１００ｒｐｍで回転させ、破砕片１１の長手方向を成形ライン方向に引き揃えつつ配向し、ベルトコンベア４に排出した。ベルトコンベア４に排出された破砕片１１は、成形金型５に投入され、配向された破砕片１１によって板状の集合体１２を生成した（図５参照）。
【００３９】
そして、図６に示すように、配向された破砕片１１の板状の集合体１２をプレス装置６に挿入して１８０℃で１時間加熱しつつ加圧し、厚み１０ｍｍ、幅２００ｍｍ、長さ３００ｍｍで、比重１．１の再生成形材１３（図７参照）を得た。
【００４０】
また、実施例の再生成形材１３と比較するために、次に示す比較例１，２の再生成形材を試作した。
【００４１】
比較例１：実施例において、回転筒の回転数を１０ｒｐｍとした以外、実施例と同一の破砕片を用いて同一手順で再生成形材を得た。
【００４２】
比較例２：実施例において、回転筒の回転数を１０００ｒｐｍとした以外、実施例と同一の破砕片を用いて同一手順で再生成形材を得た。
【００４３】
次いで、実施例、比較例１，２の再生成形材の中央部より、断面積が５０ｍｍ×５０ｍｍの試験片を切り出し、曲げ弾性率および曲げ強度（曲げ強さ）を測定した。測定結果を表１に示す。尚、測定は、ＪＩＳ  Ｚ  ２１０１の規定に準拠して行った。
【００４４】
【表１】
2004338193.tif 000003
【００４５】
表１から明らかなように、回転筒の回転数が少ない比較例１や、回転数が大きすぎる比較例２は、破砕片の配向が充分でなく、本発明の実施例と比較して、充分な強度を発現することができなかった。
【００４６】
このように、本実施形態によれば、軌道枕木や、受圧板などの土木資材に供されている繊維強化成形材製の合成木材の廃材をリサイクルすることにより、充分な強度を有する再生成形材を製造することが可能となる。
【００４７】
なお、回転筒３の変形例としては、図８に示すように、リボンスクリュー３２を内設した回転筒３であってもよい。
【００４８】
また、配向された破砕片１１を連続的に取り出すことができる図４および図８に示した回転筒３に代えて、バッチ式に破砕片を取り出す回転筒装置であってもよい。具体的には、回転筒装置は、図９（ａ）（ｂ）に示すように、架台３３に回動自在に軸支されたアーム３４に対して回転筒３を水平軸回りに回転自在に軸支し、回転筒３の周壁に開閉自在に窓３５を設けるとともに、架台３３とアーム３４間に伸縮シリンダ３６を配設して構成されている。
【００４９】
このような回転筒装置においては、窓３５を開放して結合剤が塗布された破砕片１１を投入した後、回転筒３を回転させて破砕片をその長手方向が成形ライン方向（図９の紙面に直交する方向）に引き揃えて配向する。配向が終了すれば、伸縮シリンダ３６を伸長作動させて回転筒３を水平軸回りに一定角度回動させた後、窓３５を開放することにより、開口部を通して配向された破砕片１１を取り出すことができる。
【００５０】
【発明の効果】
本発明によれば、繊維強化成形材製の構造体をリサイクルして充分な強度を有する再生成形材を効率よく製造することが可能となる。
【図面の簡単な説明】
【図１】本発明の再生成形材の製造方法の一実施形態を示す工程図であって、破砕工程を示す説明図である。
【図２】破砕工程で破砕された破砕物から選別された破砕片を示す斜視図である。
【図３】本発明の再生成形材の製造方法の一実施形態を示す工程図であって、結合剤の塗布工程を示す説明図である。
【図４】本発明の再生成形材の製造方法の一実施形態を示す工程図であって、破砕片の配向工程を示す説明図である。
【図５】本発明の再生成形材の製造方法の一実施形態を示す工程図であって、配向された破砕片を成形金型に投入して板状の集合体の形成工程を示す説明図である。
【図６】本発明の再生成形材の製造方法の一実施形態を示す工程図であって、配向された破砕片の板状の集合体のプレス工程を示す説明図である。
【図７】本発明の再生成形材の製造方法によって製造された再生成形材を示す概略斜視図である。
【図８】回転筒の変形例を示す概略図である。
【図９】回転筒の他の変形例を示す正面図、側面図および破砕片の取り出し時を示す側面図である。
【符号の説明】
１  破砕機
２  ドラムブレンダー
３  回転筒
４  ベルトコンベア
５  成形金型
６  プレス装置
１０  合成木材製構造体
１１  破砕片
１２  破砕片の集合体
１３  再生成形材
【図１】
2004338193.tif 000004
【図２】
2004338193.tif 000005
【図３】
2004338193.tif 000006
【図４】
2004338193.tif 000007
【図５】
2004338193.tif 000008
【図６】
2004338193.tif 000009
【図７】
2004338193.tif 000010
【図８】
2004338193.tif 000011
【図９】
2004338193.tif 000012